(57)【特許請求の範囲】
【請求項１】
それぞれ延伸可能で結晶質の熱可塑性ポリマー材料からなり、それぞれ一軸延伸されているか、または一方向優位で二軸延伸されている少なくとも２枚の接着されたフィルム（Ａ）および（Ｂ）からなるクロスラミネートであって、（Ａ）および（Ｂ）における延伸方向が相互に交差していて、接着がスポット接着を含むクロスラミネートにおいて、
ａ）フィルム（Ａ）および（Ｂ）それぞれのゲージ（単位面積当たりの質量）は、クロスラミネートにおいてフィルムが有する形態において、最高で３０ｇ／ｍ２であり、
ｂ）フィルム（Ａ）は、カップ形状またはトラフ形状の突出部を備えていて、スポット接着が、フィルム（Ａ）上のそのカップ形状またはトラフ形状の突出部のクラウン部分またはベース部分に局在されており、
ｃ）フィルム（Ｂ）は、非エンボスドフィルムであり、
ｄ）フィルム（Ａ）とフィルム（Ｂ）との接着は、（Ａ）上にある突出部のクラウン部分またはベース部分に設けられているスポット接着であるが、少なくとも２５％が接着されないまま保持されており、
ｅ）（Ａ）における優位な延伸方向は、縦方向に対して０よりも高い角度を成していることを特徴とするクロスラミネート。
【請求項２】
前記ｄ）において、少なくとも５０％が接着されないまま保持される、請求項１記載のクロスラミネート。
【請求項３】
前記ｅ）において、（Ａ）における優位な延伸方向は、縦方向に対して１０°よりも高い角度を成している、請求項１記載のクロスラミネート。
【請求項４】
非エンボスドフィルム（Ｂ）が、（Ｂ）の延伸を縦方向溶融延伸としてもたらし、かつ溶融物（Ｂ）が（Ａ）上にある突出部のクラウン部分またはベース部分と接触すると押出コーティングと同時にスポット接着をもたらす押出コーティングによって製造されるコーティングの形態である、請求項１〜３のいずれか１つに記載のクロスラミネート。
【請求項５】
２枚のフィルム（Ａ）および（Ｂ）がさらに、曲線または直線接着によって一緒に接着されている、請求項１〜４のいずれか１つに記載のクロスラミネート。
【請求項６】
フィルム（Ａ）および（Ｂ）の両方が、接着が容易となるように、より低い溶融表面層を備えている、請求項１〜５のいずれか１つに記載のクロスラミネート。
【請求項７】
（Ｂ）が、フィルム（Ａ）における主な成分よりも少なくとも１０℃低い融点を有する主な成分から形成される単一押出フィルムである、請求項１〜５のいずれか１つに記載のクロスラミネート。
【請求項８】
フィルム（Ａ）が、接着が容易となるように、より低い溶融表面層を備えている、請求項７に記載のクロスラミネート。
【請求項９】
フィルム（Ａ）および（Ｂ）それぞれの５０％超が、ＨＤＰＥ、ＬＬＤＰＥ、ＬＤＰＥまたは結晶質のＰＰあるいはこれらの材料をベースとするブレンドもしくはコポリマーからなる、請求項１〜５のいずれか１つに記載のクロスラミネート。
【発明の詳細な説明】
【技術分野】
【０００１】
本発明の主な目的は、改良された質感を有する、低いゲージ（単位面積当たりの質量）のクロスラミネートを提供することである。
【背景技術】
【０００２】
波形形状を有するフィルム（Ａ）およびフラット形状を有するフィルム（Ｂ）を含むクロスラミネートは、ＲａｓｍｕｓｓｅｎのＷＯ０２／１０２５９２（特許文献１）から公知であり、両方とも波形形状を有し、相互に交差する２セットの波方向を有する２枚のフィルム（Ａ）および（Ｂ）を含むクロスラミネートは、ＲａｓｍｕｓｓｅｎのＷＯ０４／０５４７９３（特許文献２）から公知である。クロスラミネートの一般的な技術、波加工（溝加工）の目的ならびにこの構造を得るための方法および装置は、これら２つの公開物において説明されている。溝形形状の１つの目的は、曲げに関して改良された剛性を得ることであり、別の目的は、改良された質感を有するクロスラミネートを得ることである。さらなる目的は、ヒートシール特性を改良することである。また、溝形形状は引裂伝播抵抗を改良することも見出されている。
【０００３】
原料を節約する要求が高まるにつれて、フラットクロスラミネートの剛性および感触と比較して、曲げに関する良好な剛性および明らかに改良された質感を得つつも、そのような溝形クロスラミネートおよび関連構造のクロスラミネートの１平方メートル当たりの重量を減らす必要性が高まっている。これらの目標が本発明の目的であり、本発明の第１の態様において、これらの目標は、積層されたフィルムの間にガス（通常は大気）を適切に内包させることによって達成する。
【０００４】
上述のＷＯ０２／１０２５９２、請求項１７および請求項２５から、溝を、間隔を空けて平坦化させ、両面を幅全体にわたって接着させると、閉鎖された細く延びるポケットの列を形成することができることが公知である。内包されるガス（例えば大気）は、向上した質感および一方向に高い剛性を備えたラミネートを提供するのに役立つ。
【０００５】
本発明に先立つ試験において、本発明者らは、ＷＯ０２／１０２５９２の例中に記載されている溝加工／クロスラミネーティング手順を繰り返したが、ただし、非溝形形状に該当するそれぞれはるかに低いゲージ、即ち２０ｇｍ−２の２枚のフィルムをクロスラミネートにおいて用いた。結果は、非常に「だらしない（sloppy）」ラミネートであった。次いで、溝を平坦化させ、１０５℃に加熱された単純な一対のシーリングバーによって間隔を空けて接着して、それぞれの溝に空気を内包させた。このことは、「質感」および一方向での剛性をかなり向上させた。
【先行技術文献】
【特許文献】
【０００６】
【特許文献１】ＷＯ０２／１０２５９２
【特許文献２】ＷＯ０４／０５４７９３
【特許文献３】ＷＯ９１１２１２５
【特許文献４】米国特許第５２０５６５０号
【特許文献５】ＷＯ２００９０９０２０８
【発明の概要】
【発明が解決しようとする課題】
【０００７】
しかしながら、空気のこの内包は、問題をもたらすことが判明した。例えば、フレキソ印刷をクロスラミネートに実施しようと試みても不良な結果をもたらした。さらに、相互に垂直に向けたクロスラミネートの２枚のシートの間の摩擦を測定すると（積み重ねられたバッグのように）、摩擦係数に関して非常に低い値が示された。
【課題を解決するための手段】
【０００８】
本発明の第１の態様の背後にある基本的な考えは、ガス（空気）は、「一次元」ポケットに、即ち、溝を１つのみ含むポケットに内包されているべきではなく、複数の溝を含む「二次元」ポケットに内包されていて、各ポケット内に、各溝から、隣接する溝の一方または両方に通じるガスのための通路が存在するようになっているべきであるという考えである。
【０００９】
このことを試すために、波形フィルム（Ａ）およびフラットフィルム（Ｂ）との間の接着を、公知の手順においてのようにライン状接着として生じさせるのではなく、スポット接着として行い、ガスの内包を横方向溶接ラインによってだけではなく、横方向および縦方向溶接ラインの組み合わせにした。こうすると、ガスは、溶接ラインの２つのシステムによって生じた各ポケット内において溝から溝へと自由に移動することができた。
【００１０】
このことは、ガスが、圧力を受けている位置から移動するので、印刷品質を相当に改良した。印刷圧力から開放されると、ガスは戻って溝を再構成する。また、製品の取り扱いが改良されることが見出された。さらに、そのようなフィルムから作られるバッグは、例えば、内容物が粗粒子からなる場合に、より良好な積み重ね特性を示すはずであると考えられる。この作用は、印刷の際の上述の作用と同様である。
【００１１】
これらの注目すべき結果に従って、本発明の第１の態様は、本文文末に記載される下記実施の態様の１）に記載されているとおりに企図されており、それを製造する方法は、下記実施の態様の２３）に記載されている。
【００１２】
このことに関連して、あるポケット中のガスの体積は、そのポケットを切り出し、製品表面への気泡付着を最小限にするための低レベルの界面活性剤を場合によって含有する水中でのその浮力を測定することによって決定することができる一方で、ポリマー材料の対応する体積は、ポケットの重量をポリマー材料の密度で割ることによって決定する。
【００１３】
この構造においては、下記実施の態様の４）から６）にさらに規定されているとおり、一方のフィルム（Ａ）および場合によっては第２のフィルム（Ｂ）も、波形形状を有してよい。しかしながら、一方のフィルム（Ａ）がカップ形状またはトラフ形状の突出部を備えている別の可能性もあり、そのことによって、下記でさらに説明されているとおり、スポット接着は、全てまたは一部の突出部のクラウン部分またはベース部分に局在される。同様の突出部を備えた第３のフィルム（Ｃ）が、そのようなラミネートに包含されていてもよい。これらの可能性は、下記実施の態様の６）から９）および下記実施の態様の１５）（請求項１−３）に規定されている。「カップ形状またはトラフ形状の突出部」とは、両表面が同じ側に突出しているフィルム部分を意味する。そのスポットは、一方向に延びていてよい。そのようなエンボスの例は、ＷＯ９１１２１２５（特許文献３）、米国特許第５２０５６５０号（特許文献４）の図１、２ａ、２ｂおよび３ならびにＷＯ２００９０９０２０８（特許文献５）のマイクロ写真に与えられているかまたは言及されている。
【００１４】
「突出部」という用語はまた時には、隣接するフィルム材料よりもかなり厚く、そのことによって、フィルムの両側に対して突出している部分またはラインを示すために使用されることもあるが、これは、本明細書における意味ではない。
【００１５】
エンボスドフィルムおよび非エンボスドフィルムからなるクロスラミネートは、「セルクロスラミネート」として特徴付けることができる。上記において、フィルム（Ｂ）を、（Ａ）上にある突出部のクラウン部分またはベース部分のいずれかに接着することができることが述べられている。米国特許第５２０５６５０号の上述の図面は、一方の面上にある突出部のベースと、他方の面上にあるクラウンとの明瞭な相違を示しており、このエンボスドフィルムの一方の面または他方の面に積層されているフィルム（Ｂ）を想像することは容易である。（これらの図面は、フィルムの限られた部分に限定されたエンボスを示しているが、この特許の記載は、エンボスがフィルム全体を占め得ることを教示している）。これらの図面とは逆に、ＷＯ２００９０９０２０８のマイクロ写真は、フィルムの両面にクラウンを有し、突出部のベース部分は有さないエンボスの波形タイプを示しており、このエンボスドフィルムの一方の面または他方の面上にあるクラウン部分に積層されているフィルム（Ｂ）を想像することは容易である。
【００１６】
エンボスドフィルム（Ａ）に積層されるフィルム（Ｂ）は、積層される前はフラットフィルムであるが、ラミネート力および引き続く収縮傾向によって、フィルム（Ｂ）は、最終的なラミネートにおいては、その平坦性を失っている。
【００１７】
カップ形状またはトラフ形状の突出部を備えたフィルム（Ａ）と、押出コーティングによって形成され、そのことによって、フィルム（Ａ）にちょうど「キス」しているようになり、スポット接着を形成している非エンボスドフィルム（Ｂ）とを含む低重量のクロスラミネート構造は本質的に、ガスを封入するためのポケットの形成とは発明的に独立していると考えられることに留意されたい。本発明のこの第２の態様は、下記実施の態様の１５）（請求項１−３）において請求されている。本発明のこの第２の態様の目的は、改良された剛性、質感およびテキスタイル様の取り扱い性を備えた低重量のクロスラミネートを提供することである。クロスラミネートを製造する方法は、下記実施の態様の２４）において請求されている。
【００１８】
ラミネートの引裂伝播抵抗および剥離強度を向上させるために、複数のフィルムを一緒に、曲線または直線接着によって接着することができるが、この目的のために、気密なポケットを形成する必要はない。
【００１９】
カップまたはトラフ形状の突出部を生じさせるための大抵の方法は、これらの突出部のフィルムを周囲のフィルムよりも薄くするはずである。しかしながら、下記の構造においては、突出部のフィルム部分の多くは、隣接するフィルム部分よりも厚く、このことは、構造の安定性に関して有利である。
【００２０】
既に述べたとおり、本発明の両方の態様の主な目的は、接着および特に質感に関して良好な剛性を得つつも、クロスラミネートの平方メートル重量を減らすことである。したがって、下記実施の態様の１）および下記実施の態様の１５）（請求項１−３）は、クロスラミネートにおいてフィルムが有する形態において、フィルム（Ａ）および（Ｂ）のそれぞれのゲージに関して３０ｇｍ２の限界を設定している。しかしながら、このゲージは有利には、最高で２０ｇｍ２またはさらには１５ｇｍ２以下であってもよい。
【００２１】
下記実施の態様の４）および５）に定義されているとおり、溝形形状を示すこれらのクロスラミネートを製造するプロセスステップは、上述の公開物、ＲａｓｍｕｓｓｅｎのＷＯ０２／１０２５９２およびＲａｓｍｕｓｓｅｎのＷＯ０４／５４７９３から明らかであるが、本発明の第１の態様では、これらの周知のステップに対して、公知のステップによって形成された少なくとも５個のスポット接着をそれぞれ取り囲むガス封入ポケットを形成するように組み合わされた直線または曲線のパターン（１）で、複数のフィルムを一緒にさらにシーリングするステップを加えなければならない。各ポケットの最も長い伸張はいずれの方向でも、最高で５０ｍｍ、好ましくは最高３０ｍｍ、好ましくは少なくとも６ｍｍである。
【００２２】
上記の理由で、下記実施の態様の６）から１０）および下記実施の態様の１５）（請求項１―３）に記載されている製品を製造するために特に適しているエンボスドフィルムは、ＷＯ２００９０９０２０８に開示されている。これは、本出願に関して優先権を形成する特許出願が出願された時点では公開されていなかった。そのようなフィルムは、熱可塑性ポリマー材料から形成されていて、平行なバンド形状で直線状に延びる領域の配列（ａ）と、それらとは別の、前記の領域を一体接続する直線状に延びるウェブ（ｂ）とを含む。各ウェブ（ｂ）は、その直線状の伸張部の各位置においては、領域（ａ）の隣接部分よりも薄い。
【００２３】
このフィルムでは、（ａ）および（ｂ）は両方とも、それぞれの位置において、優位な延伸方向を有して延伸されている。このフィルムは、領域（ａ）における優位な延伸方向が、（ａ）が伸張する方向に対して０よりは高いが８０°未満である角度（ｖ）を成していて、前記ウェブ（ｂ）が、局部絞り帯域であるライン状の溝からなるアレイ（ｃ）を含み、その際、前記溝は、（ａ）が伸張する方向に対して（ｖ）よりも高い角度（ｕ）を成していることにおいて特徴付けられる。本発明で使用するためのフィルムはさらに、領域が波形であり、波がそれぞれ、そのような領域の幅よりも長く、ウェブが、領域（ａ）の隣接部分よりも短いので、（ａ）を波形にしていることを特徴とする。この波加工こそが、カップまたはトラフ形状の突出部を形成する。
【００２４】
そのようなフィルムを製造する方法を、優位な延伸方向を有するフィルムで開始する。フィルムを、一対の相互にかみ合う第１の溝付ローラによって、フィルムの元々の優位な延伸方向とは異なるが、最高でも８０°異なる方向に伸ばす。方法は、対になっている溝付ローラの少なくとも一方が頂点を有し、その頂点が備えているエッジは、２つの第１の溝付ローラの頂点の間で冷延伸されているフィルム材料からなる平行に線状に延びるウェブ（ｂ）と、鋭角の頂点の上に置かれていて、伸ばされていないか、または前記溝付ローラの間でより僅かな程度で伸ばされている、間に位置する線状に延びるバンド形状の領域（ａ）とを明確に区分するのに十分なほど鋭角であることを特徴とする。（ａ）の波加工およびそれによる突出部をもたらす収縮は、妨害されることがなければ、自然と生じる。
【００２５】
本発明の第１の態様では、空気を内包するためのパターン接着ラインは、その最も単純な形態、即ち、相互に十字型に交差している２つのアレイはそれぞれ、平行でまっすぐなラインにある。これは、一方の対が他方の対に連続して作動し、それぞれの対が熱いシリコーンゴムコーティングされたローラに対して作動する熱い鋼ローラからなる２対のシーリングローラによって行うことができる。鋼ローラのうちの一方は、例えば０．５ｍｍ幅の円形頂点のパターンを、かつ他方は、例えばその場合も０．５ｍｍ幅の軸歯を備えていてよい。別法では、これらは両方とも、一方が右巻きで、他方が左巻きのらせん状の頂点のパターンを備えていてもよい。
【００２６】
より進んだ形態では、このパターンは、ハニカムパターンである。これは、より良好な剛性をもたらすが、より高価なシーリングローラを必要とする。一方のローラは、熱いシリコーンゴムコーティングされたローラに対して作動する熱いパターン化された鋼ローラであってよい。
【００２７】
これら２つのパターンは、ポケットの形状の単なる例である。ここで留意すべきは、空気を封入するためのポケットを形成する接着ラインのパターン（４）は追加的に、ラミネートの引裂伝播抵抗および剥離強度を向上させる機能を有する、ことである。
【００２８】
ポケットを形成し、ガス（通常は空気）を封入するためのシーリングプロセスの間、周囲圧力を常気圧よりもやや高く維持すると、最終的なラミネートにおいて適切な内部張力を達成することができる。
【００２９】
フィルム（Ａ）、（Ｂ）および場合によって（Ｃ）の間の接着をそれぞれ好ましくは、１つまたは複数の共押出積層層を介して生じさせる。
【００３０】
最も簡便には、フィルム（Ａ）および（Ｂ）それぞれの５０％超が、ＨＤＰＥ、ＬＬＤＰＥ、結晶質のＰＰまたはポリエチレンもしくはポリプロピレンをベースとするブレンドもしくはコポリマーからなる。
【００３１】
本発明の第１および第２の態様は主に、防水性の包装用フィルムに関して企図されているが、これらはまた、例えば衛生目的用の通気性フィルムに適用することもできる。この目的のために、空気封入ポケットが点在しているのとは別個の区域に集められた穿孔部があってよい。
【００３２】
２枚の固体フィルムの慣用の押出積層では、または予め形成された固体フィルムに直接押し出されたフィルムを積層させることからなる押出コーティングでは、積層をローラの間で行い、比較的高い積層圧力を施与する。それというのも、そうしないと、空気を封入してしまうことがあるためである。しかしながら、本発明では、大きな体積の空気を捕捉させて、セル様の製品を形成することが目的である。これを達成するために、下記実施の態様の２８）に定義されている方法およびその従属項と共に下記実施の態様の２９）に記載されている装置は極めて好ましい。空気流がそれを介してプレスされるダイの微孔壁が通常は使用される加圧空気フィルム（加圧された空気膜）の作成は一般に、多くの種々の目的のために「空気潤滑」として使用される。本発明では、これはまた、少なくとも一方の面では接触してなく、空気の捕捉を増大させる容易に調節可能で、低い積層圧力を設定するための手段としても使用される。これは図３とそれに関する記載を参照すればより理解できる。このことに関連して、全ての場合に必要ではないが、固体フィルムを積層の前にエンボスしておくことが有利である。
【００３３】
加圧空気フィルムは通常、上記で説明したとおり、微孔性材料からなるダイ壁を介して空気をプレスすることによって生じさせる。これは通常、焼結によって形成される。別法では、ダイ壁は、例えばレーザー処理によって形成された多数の微細な穴を備えていてよい。本発明では、加圧空気フィルムを、レーザー処理または放電加工によって形成された例えば０．１〜０．２ｍｍのギャップの、フィルムアセンブリの全体幅を横断する単一のスロットによって形成することもできる。
【００３４】
空気フィルム（複数可）の間隔を調節することによって、かつ／または空気流を調節することによって、積層圧力を調節することができる。
【００３５】
本発明を、添付の図面で説明する。
【図面の簡単な説明】
【００３６】
【図１】両方とも溝形処理されている２枚の延伸フィルム（Ａ）および（Ｂ）からなるクロスラミネートを示す図である。各フィルムにおいて、優位な延伸方向は、その溝が延びている方向と一致している。
【図２】流れ方向（ｔｈｅ  ｍａｃｈｉｎｅ  ｄｉｒｅｃｔｉｏｎ）に対して急角度で延伸されているエンボスドフィルム（Ａ）と、流れ方向に溶融延伸を受ける押出コーティングによって形成された通常フラットなフィルム（Ｂ）とのクロスラミネートを示す図である。コーティングの間に、２枚のフィルムは相互に「キス」しているようになり、フィルム面積の５０％超が未接着なままのスポット接着を形成している。
【図３】本発明の第２の態様と称される押出コーティングのこの特殊な実施を示す図である。
【発明を実施するための形態】
【００３７】
図１において、ライン（１）は、フィルム（Ａ）上の溝の縦方向に延びる外側頂点の中央部を示している。
【００３８】
同様に、ライン（２）は、フィルム（Ｂ）上の溝の横方向に延びる外側頂点の中央部を示している。ドット（３）は、内側頂点の２つの配列部分の間に設けられているスポット接着を示している。この構造は、ＲａｓｍｕｓｓｅｎのＷＯ０４／５４７９６の例に記載されている手順によって作ることができるが、ただし、フィルム（Ａ）および（Ｂ）のゲージは、より低くなければならない。この構造の透視図は、その特許明細書の図１に示されている。
【００３９】
新たな特徴は、相互に交差している２つのシーリングラインのアレイ（４）である。好ましくは、このシーリングは、空気を内包するために完全に気密に作られている。
【００４０】
上述の例においてのとおり、フィルム同士の接着は、共押出積層層を介して生じさせる。
【００４１】
空気を内包する主な機能に加えて、そのようなシーリングラインのパターンは、引裂伝播抵抗を改良するためにも役立つ。その目的のためには、シーリングは、気密である必要はなく、直線または曲線の「半内包」パターンで十分であろう。
【００４２】
図１は、フィルム（Ａ）および（Ｂ）の両方における波長が１ｍｍであり、内包部は、１辺１０ｍｍで形成された正方形であり、直線シールの幅は０．５ｍｍであることを示している。これらの寸法は一般に簡便であるが、大きく変化させることも可能である。
【００４３】
図２において、この場合は流れ方向に伸びて示されているドット（３）もまた、フィルム（Ａ）と（Ｂ）とのスポット接着を示している。接着は、原理が図３に示されている押出コーティングプロセスによって、突出しているカップ形状またはトラフ形状の突出部の間に設けられている。斜めに分子配向されているエンボスドフィルム（Ａ）は好ましくは、一般的な記載において上記で簡単に説明したＷＯ２００９０９０２０８に開示されている構造を有し、簡便には、ＨＤＰＥからなる。コーティングは例えば、ＬＬＤＰＥ、ＬＤＰＥまたはより低融点のエチレンコポリマーからなってよい。
【００４４】
図面の簡略化のため、図２は、スポット接着を非常に整ったパターンで示しているが、実際には、もっとランダムになるであろう。
【００４５】
図３では、斜めに延伸されているエンボスドフィルム（Ａ）を、矢印（５）によって示されているとおりにコーティングデバイスに供給する。これは、リールから取ってくることもできるし、エンボスメントステーションから直接来ていてもよい。溶融フィルム（Ｂ）をフラット押出ダイ（６）から出すと、これは、例えば、出口スロットギャップ０．２５〜０．５ｍｍから垂れ下がることによって、流れ方向に溶融延伸されて、５〜２０マイクロメートルの最終的な厚さになる。
【００４６】
コーティングを、２つの非常に図式化されて示されている空気フィルム形成ダイ（７）および（８）の間で行う。フィルム（Ａ）がその上で曲がるダイ（７）のエッジ（９）は、例えば約１ｃｍの半径で丸くなっている。２枚のフィルムに面している２つのダイの表面は、加圧空気フィルムを形成するために微孔性材料から製造されていて、そうして、丸くされたエッジ（９）である。ダイ（７）によって形成され、フィルム（Ａ）に吹き付けられる加圧空気フィルムは、周囲温度を有するが、ダイ（８）によって形成され、フィルム（Ｂ）に吹き付けられる加圧空気フィルムは、押出ダイ（７）の出口温度よりはかなり低いが、接着を生じさせるのには十分に高い温度を有する。
【００４７】
コーティングされたフィルムは、斜めに延伸されたエンボスドフィルム（Ａ）と、流れ方向に溶融延伸されたコーティングとのクロスラミネートである。これを、冷却ローラ（１１）およびゴムローラ（１２）によって運搬する。これら２つのローラを、同じ周速度によって駆動させる。これらは相互に非常に近接しているが、エンボスド構造をつぶすことは回避しており、相互に圧迫することはない。
【００４８】
クロスラミネート（１０）を巻き取る（図示されていない）。示されているプロセスの間ずっと、エンボスメントをつぶさないように、張力を十分に低く維持する。このためのデバイスは図示されていない。
【００４９】
フィルム面積の２５％超を未接着なままにする適切な接着を、１）フィルム（Ｂ）を押出ダイから出す温度、２）ダイ（７）および（８）の位置、３）ダイ（８）によって生じさせる空気フィルムの温度および４）２つの空気流の空気速度を調節することによって生じさせる。
【００５０】
２枚のフィルムが相互に単に「キス」しているように調節する。
【００５１】
ローラ（１２）と巻き取り部との間に、図２に示されているライン（４）を形成するためのシーリングローラが存在してよい。これらは、熱いシリコーンゴムコーティングされたローラに対して作動する熱いパターン化された鋼ローラからなってよい。
【００５２】
例１
この例および次の２つの例において、方法および装置は基本的に、図３に関連して記載されているとおりである。フラット押出ダイ（６）は、２つの成分を共押出するために構成されている。出口開口部のギャップは、０．５ｍｍである。この例では、押し出されるフィルムの８−０％は、ｄ＝０．９５、密度０．９５ｇｍｌ−１のＨＭＷＨＤＰＥからなり、２０％は、約９０℃で溶融するｍ．ｆ．ｉ．＝１．０のエチレンコポリマー（「Ａｔｔａｎｅ」）からなる。より低温で溶融する層を、固体フィルムに面するはずの側に供給する。押出温度は、２７０℃である。押出量およびローラ（１１）および（１２）の速度を、算出されたフィルム厚が生じるように、または１０マイクロメートルになるように調節する。縦方向に５０：１の割合で垂れ下がるように、押し出されたフィルムに、強い溶融延伸を掛ける。
【００５３】
固体フィルム（Ａ）は、ＷＯ２００９／０９０２０８の例３に従って製造された単一のフィルムである。これは、両面から突出している突出部の頂点を伴い深くエンボスされている。これは、別の狭い領域内で別々に、しかし、主にほぼ４５°の方向で二軸延伸されている。これを、周囲温度の加圧空気フィルムを供給するダイ（７）に対して送るが、駆動「バナナローラ」によって、シワになる傾向は全て除く。エアダイ（７）に入っているときのフィルム（Ａ）の張力は、最大限エンボスメントを維持するようにほぼゼロに調節する。これを曲げて、その低融点側が押し出されるフィルム（Ｂ）に面するようにする。
【００５４】
断熱されている空気ダイ（８）全体に、熱い空気を吹き付ける。このダイを出る際の空気の温度を、１００℃に調節する。ダイ（７）と（８）との間の空間は、約５ｍｍであり、２枚のフィルムが空気圧力下にある帯域の長さは２０ｍｍを超える。押出ダイ（６）の出口開口部から、２つの空気ダイ（７）および（８）までの距離も、約２０ｍｍである。
【００５５】
２つのダイ（７）および（８）のための空気は、その圧力を調節することができる同じ空気レザバーから取り、２つのダイの微孔性壁を介しての空気流に対する抵抗は実際的に等しく、したがって、両側からの空気ファイリングは、実際的に同じ圧力を有する。ダイ（８）のための空気を、ダイ８に入れる前に加熱する。
【００５６】
ダイ（７）および（８）と第１の引き取りローラ（１７）との間で、周囲温度の空気を積層フィルムアセンブリ（１０）に吹き付ける。これは、図面には示されていない。
【００５７】
試行錯誤によって、空気レザバー中の圧力を、所望の積層程度、即ち、所望の接着面積パーセンテージをもたらす値に調節する。これは好都合には、約２５〜３０％であってよい。これは、試料の顕微鏡検査によって決定することができる。
【００５８】
例２
これは、押し出されるフィルムが、例１の押出フィルムでは積層層を形成していたコポリマー（Ａｔｔａｎｅ）からなる１つの層であることにおいて例１とは異なる。その他の点については全て、例１に従っている。
【００５９】
この手順では、押出ダイは、単一押出ダイであってよく、このことによって、簡略化されるであろう。そのような単一押出を使用する場合、より高い融点ではあるが、単一のＬＬＤＰＥまたはＨＤＰＥを適用することもできるであろうが、しかし、このことによって、冷却条件の調節がより複雑になるであろう。
【００６０】
例３
この例では、本発明を、相互に交差している延伸方向を有する２枚の固体フィルムの押出積層のために使用する。これらの２枚のフィルムは、例１および２で使用された固体フィルム（Ｂ）と同一である。例２においてのとおり、押出フィルム（Ｂ）は、約９０℃の融点を有する（Ａｔｔａｎｅ）のコポリマーであり、ラミネートにおけるその厚さは、約１０マイクロメートルである。
【００６１】
押出フィルム（Ｂ）を、２枚の固体フィルムの間に施与して、そうして、図３に示されているラインに、空気ダイ（８）の上に追加の固体フィルムを供給するための装置を補足するが、その際、空気ダイ（８）は、ダイ（７）上のエッジ（９）と同様の丸いエッジを有する。
【００６２】
この場合、周囲温度の空気を、ダイ（７）および（８）によって形成される両方の加圧空気フィルムのために使用し、押出ダイ（６）の出口開口部と、２つの空気ダイ（７）および（８）との間にある押出フィルムに、冷却空気の調節流を施与する。
尚、本発明はさらに下記の実施の態様も含みます：
１）それぞれ延伸可能で結晶質の熱可塑性ポリマー材料からなり、それぞれ一軸延伸されているか、または一方向優位で二軸延伸されている少なくとも２枚の接着されたフィルム（Ａ）および（Ｂ）からなるクロスラミネートであって、（Ａ）および（Ｂ）における前記方向は相互に交差していて、接着は、フィルム面積の５０％超を未接着なまま残してガスを封入するためのポケットを形成する間欠的な接着であり、それによって、各ポケット内のガスが、ラミネートの緩和状態および１大気周囲圧力において、ポリマー材料の体積の少なくとも２倍である体積を有するクロスラミネートにおいて、
ａ）フィルム（Ａ）および（Ｂ）それぞれのゲージ（単位面積当たりの質量）は、クロスラミネートにおいてフィルムが有する形態において、最高でも３０ｇｍ２であり、
ｂ）接着は、組み合わさってガス封入ポケットを形成する直線または曲線接着ライン（４）のパターンと、各ポケット内の少なくとも５つのスポット接着（３）との組み合わせにあり、
ｃ）各ポケットの最大伸張はどの方向でも、最高で５０ｍｍであることを特徴とするクロスラミネート。
２）  フィルム（Ａ）のゲージが、クロスラミネートにおいてフィルム（Ａ）が有する形態において、最高で２０ｇｍ２であり、好ましくは最高で１５ｇｍ２であることを特徴とする、前記１）に記載のクロスラミネート。
３）各ポケットの最大伸張がどの方向でも、最高で３０ｍｍである、前記１）または請求項２に記載のクロスラミネート。
４）フィルム（Ａ）が溝形形状を有し、
フィルム（Ａ）の同じ面上で隣接する溝の中央から中央へと測定した溝（１０３）のピッチが、最高で３ｍｍであり、
接着スポット（２）が、（Ｂ）に面している面上にある（Ａ）の溝の頂点上に配置されていて、
溝に沿って測定した隣接スポット（２）の中央から中央への距離（１０４）が、最高で３ｍｍであり、各封入ポケットが少なくとも２つの溝を含むことを特徴とする、前記１）〜３）のいずれか一つに記載のクロスラミネート。
５）フィルム（Ｂ）も溝形形状を有し、フィルム（Ｂ）の同じ面上にある隣接する溝の中央から中央へと測定した前記溝（１０５）のピッチは、最高で３ｍｍであり、
接着スポット（２）が、（Ａ）に面している（Ｂ）の面上にある溝の頂点上に配置されていることを特徴とする、前記４）に記載のクロスラミネート。
６）フィルム（Ａ）が、カップ形状またはトラフ形状の突出部を備えていて、スポット接着が、該突出部のクラウン部分またはベース部分に局在されていることを特徴とする、前記１）〜３）のいずれか一つに記載のクロスラミネート。
７）フィルム（Ｂ）が、（Ｂ）の延伸を縦方向溶融延伸としてもたらし、かつ溶融物（Ｂ）が（Ａ）上にある突出部のクラウン部分またはベース部分と接触すると押出コーティングと同時にスポット接着をもたらす押出コーティングによって製造されるコーティングの形態の非エンボスドフィルムであり、フィルム面積の５０％超が未接着なままで残るように、積層圧力が調節される一方で、（Ａ）の優位な延伸方向が、縦方向に対して角度を成していることを特徴とする、前記６）に記載のクロスラミネート。
８）Ｂ）とは反対側の（Ａ）の面上に、第３のフィルム（Ｃ）をさらに含み、フィルム（Ｃ）が、一軸延伸されているか、または一方向優位で二軸延伸されていて、また、カップ形状またはトラフ形状の突出部を備えていて、フィルム（Ｂ）が、（Ｂ）の延伸を縦方向溶融延伸としてもたらし、かつ溶融物（Ｂ）が（Ａ）上にある突出部のクラウン部分またはベース部分および（Ｃ）上にある突出部のクラウン部分またはベース部分と接触するとスポット接着をもたらす押出積層によって製造される結合層の形態の非エンボスドフィルムであり、フィルム（Ａ）および（Ｃ）それぞれの面積の５０％超が未接着なままで残るように、積層圧力が調節される一方で、（Ａ）および（Ｃ）の優位な方向が、縦方向に対して角度を成していることを特徴とする、前記７）に記載のクロスラミネート。
９）Ｃ）の優位な方向が、（Ａ）の優位な方向と交差していることを特徴とする、前記８）に記載のクロスラミネート。
１０）接着ラインのパターンが、相互に交差しているそれぞれ平行な直線の２つの配列にあることを特徴とする、前記１）〜９）のいずれか一つに記載のクロスラミネート。
１１）接着ラインのパターンが、ハニカムパターンであることを特徴とする、前記１）〜９）のいずれか一つに記載のクロスラミネート。
１２）フィルム（Ａ）および（Ｂ）の間の接着が、フィルムの大部分を形成するポリマー材料よりも低い融点を有する共押出積層層を介してもたらされていることを特徴とする、前記１）〜１１）のいずれか一つに記載のクロスラミネート。
１３）フィルム（Ａ）および（Ｂ）それぞれの５０％超が、ＨＤＰＥ、ＬＬＤＰＥ、ＬＤＰＥ、結晶質のＰＰまたは、これらの材料をベースとするコポリマーまたは該材料のブレンドからなることを特徴とする、前記１）〜１２）のいずれか一つに記載のクロスラミネート。
１４）封入ガスを伴うポケットに加えて、ラミネートが、穿孔された区域も含むことを特徴とする、前記１）〜１３）のいずれか一つに記載のクロスラミネート。
１５）それぞれ延伸可能で結晶質の熱可塑性ポリマー材料からなり、それぞれ一軸延伸されているか、または一方向優位で二軸延伸されている少なくとも２枚の接着されたフィルム（Ａ）および（Ｂ）からなるクロスラミネートであって、（Ａ）および（Ｂ）における延伸方向が相互に交差していて、接着がスポット接着を含むクロスラミネートにおいて、
ａ）フィルム（Ａ）および（Ｂ）それぞれのゲージ（単位面積当たりの質量）は、クロスラミネートにおいてフィルムが有する形態において、最高で３０ｇ／ｍ２であり、
ｂ）フィルム（Ａ）は、カップ形状またはトラフ形状の突出部を備えていて、スポット接着が、フィルム（Ａ）上のそのカップ形状またはトラフ形状の突出部のクラウン部分またはベース部分に局在されており、
ｃ）フィルム（Ｂ）は、非エンボスドフィルムであり、
ｄ）フィルム（Ａ）とフィルム（Ｂ）との接着は、（Ａ）上にある突出部のクラウン部分またはベース部分に設けられているスポット接着であるが、少なくとも２５％、好ましくは少なくとも５０％が接着されないまま保持されており、
ｅ）（Ａ）における優位な延伸方向は、縦方向に対して０よりも高い角度、好ましくは１０°よりも高い角度を成していることを特徴とするクロスラミネート。
１６）非エンボスドフィルム（Ｂ）が、（Ｂ）の延伸を縦方向溶融延伸としてもたらし、かつ溶融物（Ｂ）が（Ａ）上にある突出部のクラウン部分またはベース部分と接触すると押出コーティングと同時にスポット接着をもたらす押出コーティングによって製造されるコーティングの形態であることを特徴とする、前記１５）に記載のクロスラミネート。
１７）２枚のフィルム（Ａ）および（Ｂ）がさらに、曲線または直線接着によって一緒に接着されていることを特徴とする、前記１５）または前記１６）に記載のクロスラミネート。
１８）フィルム（Ａ）および（Ｂ）の両方が、接着が容易となるように、より低い溶融表面層を備えていることを特徴とする、前記１５）〜１７）のいずれか一つに記載のクロスラミネート。
１９）（Ｂ）が、フィルム（Ａ）における主な成分よりも少なくとも１０℃低い融点を有する主な成分から形成される単一押出フィルムであることを特徴とする、前記７）〜９）および前記１５）〜１７）のいずれか一つに記載のクロスラミネート。
２０）フィルム（Ａ）が、接着が容易となるように、より低い溶融表面層を備えていることを特徴とする、前記１９）に記載のクロスラミネート。
２１）フィルム（Ａ）および（Ｂ）それぞれの５０％超が、ＨＤＰＥ、ＬＬＤＰＥ、ＬＤＰＥまたは結晶質のＰＰあるいはこれらの材料をベースとするブレンドもしくはコポリマーからなることを特徴とする、前記１５）〜１７）のいずれか一つに記載のクロスラミネート。
２２）（Ｂ）とは反対側の（Ａ）の面上に、第３のフィルム（Ｃ）をさらに含み、フィルム（Ｃ）が、一軸延伸されているか、または一方向優位で二軸延伸されていて、また、カップ形状またはトラフ形状の突出部を備えていて、フィルム（Ｂ）が、（Ｂ）の延伸を縦方向溶融延伸としてもたらし、かつ溶融物（Ｂ）が（Ａ）上にある突出部のクラウン部分またはベース部分および（Ｃ）上にある突出部のクラウン部分またはベース部分と接触するとスポット接着をもたらす押出積層によって製造される結合層の形態の非エンボスドフィルムであり、フィルム（Ａ）および（Ｃ）それぞれの面積の２５％超が未接着なままで残るように、積層圧力が調節される一方で、（Ａ）および（Ｃ）の優位な延伸方向が、縦方向に対して角度を成していることを特徴とする、前記１５）〜１７）および前記２１）のいずれか一つに記載のクロスラミネート。
２３）それぞれ延伸可能な結晶質の熱可塑性ポリマー材料からなり、それぞれ一軸延伸により提供されるか、または一方向優位で二軸延伸されている少なくとも２枚の接着されたフィルム（Ａ）および（Ｂ）からなるクロスラミネートを製造する方法であって、（Ａ）および（Ｂ）における前記方向を相互に交差させ、接着を、フィルム面積の５０％超を未接着なまま残してガスを封入するためのポケットを形成する間欠的な接着として実施し、それによって、各ポケット内のガスは、ラミネートの緩和状態および１大気周囲圧力において、ポリマー材料の体積の少なくとも２倍である体積を有する方法において、
ａ）出発材料のゲージおよび延伸条件は、クロスラミネート中のフィルム（Ａ）および（Ｂ）それぞれのゲージが、最高で３０ｇｍ２であるようにし、
ｂ）接着を、組み合わさってガス封入ポケットを形成する直線または曲線接着ライン（４）のパターンと、各ポケット内の少なくとも５つのスポット接着（３）との組み合わせとして実施し、
ｃ）各ポケットの最大伸張はどの方向でも、最高で５０ｍｍであることを特徴とする、クロスラミネートを製造する方法。
２４）（１）それぞれ延伸可能で結晶質の熱可塑性ポリマー材料からなり、一軸延伸されているか、または一方向優位で二軸延伸されている２枚のフィルム（Ａ）および（Ｂ）を、（Ａ）および（Ｂ）における延伸方向が相互に交差する向かい合わせの関係で配置するステップと；
（２）スポット接着プロセスによって両フィルムを相互に接着して、クロスラミネートを形成するステップを含むフィルムをクロスラミネートする方法であって、
ａ）クロスラミネート中のフィルム（Ａ）および（Ｂ）それぞれのゲージ（単位面積当たりの質量）は、最高で３０ｇ／ｍ２であり、
ｂ）ステップ（１）において使用されるフィルム（Ａ）は、カップ形状またはトラフ形状の突出部を有し、
ｃ）ステップ（２）における接着を、フィルム（ｂ）に面しているフィルム（Ａ）の面上にある突出部のクラウン部分またはベース部分を覆うように局在し、
ｄ）フィルム（Ｂ）を、その延伸を縦方向溶融延伸としてもたらし、かつ（Ｂ）の溶融材料がフィルム（Ａ）上にある突出部のクラウン部分またはベース部分と接触すると、ステップ（２）におけるスポット接着をもたらすように実施される押出によって非エンボスドフィルムとして形成し、両フィルムの面している面積の少なくとも２５％、好ましくは少なくとも５０％は何ら接着せずに残し、かつ
フィルム（Ａ）の前記延伸が、縦方向に対して角度を成していることを特徴とする、フィルムをクロスラミネートする方法。
２５）ステップ（２）の後、またはそれと同時に、曲線または直線接着によって２枚のフィルムを一緒に接着するさらなるステップ３）を含む、前記２４）に記載の方法。
２６）ステップ（２）における接着が、フィルム（Ｂ）の縦方向延伸の後に、フィルム（Ａ）および（Ｂ）からなる対の外側に面している片面または両面に、加圧空気を吹き付けることを含む、前記２４）または２５）に記載の方法。
２７）フィルム対の（Ｂ）フィルム側に向けられる加圧空気を、押出温度よりも低いが、一般に、スポット接着を行うために必要な温度以上の温度に加熱する、前記２６）に記載の方法。
２８）フィルムを溶融押出されたフィルムと、当該２枚のフィルムの間にガス空間を導入しながら積層させる方法であって、積層圧力を、ラミネートフィルムの一方の面上では加圧された空気膜の形態で、かつ他方の面上では、ローラ表面または加圧された空気膜のいずれかによって生じさせることを特徴とする方法。
２９）フィルムを単一または共押出するためのフラットダイと、ラミネートフィルムとして少なくとも２枚のフィルムを向かい合わせの関係にし、一つのフィルムの少なくともそれぞれの表面が溶融または半溶融状態にある間に積層圧力を掛ける手段とを含む、フィルムを押出コーティングするか、または２枚のフィルムを押出積層するための装置であって、積層圧力を掛けるための手段が、ラミネートフィルムの一方の面上には第１の加圧された空気膜を形成するための第１の手段を、かつ他方の面上には、ローラ表面または第２の加圧された空気膜を形成するための第２の手段を含み、ラミネートフィルム上に働く空気圧を調節するための手段をさらに含むことを特徴とする装置。
３０）第１もしくは第２の空気膜またはそれら両方を形成するためのダイ（複数可）が、微孔性ダイ壁を含むことを特徴とする、前記２９）に記載の装置。
３１）フィルムと直接接触する加圧された空気膜中の空気を少なくとも加熱するためのデバイスを含むことを特徴とする、前記２９）または前記３０）に記載の装置。
３２）前記積層の前に、一方または両方の固体フィルムをエンボスするための手段を含むことを特徴とする、前記２９）〜３１）のいずれか一つに記載の装置。
【図１】
0006021183.tif 000002
【図２】
0006021183.tif 000003
【図３】
0006021183.tif 000004